【手続補正書】
【提出日】平成17年7月21日(2005.7.21)
【手続補正１】
【補正対象書類名】特許請求の範囲
【補正対象項目名】全文
【補正方法】変更
【補正の内容】
【特許請求の範囲】
【請求項１】
波長390nmで物品が10%以下のUV透過を示すように約300〜約400の波長範囲にわたる紫外線吸収特性を示す少なくとも１つの紫外線吸収剤化合物を含む透明熱可塑性樹脂物品であって；
該少なくとも１つの化合物は、2時間暴露後の加熱アルコール抽出溶液が示す吸光度レベルとして測定される該熱可塑性樹脂物品からの抽出レベルが0.1吸光度単位以下を示し；かつ
該紫外線吸収剤は少なくとも１つのポリ(オキシアルキレン)鎖を含む、
透明熱可塑性樹脂物品。
【請求項２】
波長390nmで物品が10%以下のUV透過を示すように約300〜約400の波長範囲にわたる紫外線吸収特性を示す少なくとも１つの紫外線吸収剤化合物を含む透明熱可塑性樹脂物品であって；
該少なくとも１つの化合物は、2時間暴露後の加熱アルコール抽出溶液が示す吸光度レベルとして測定される該熱可塑性樹脂物品からの抽出レベルが0.1吸光度単位以下を示し；かつ
該紫外線吸収剤は該物品の製造中の任意の時点で該熱可塑性樹脂中に導入される、
透明熱可塑性樹脂物品。
【請求項３】
少なくとも１つの紫外線吸収剤は、該物品を製造するための射出成形工程の間に前記熱可塑性樹脂物品中に導入される、請求項２に記載の透明熱可塑性樹脂物品。
【請求項４】
波長390nmで物品が10%以下のUV透過を示すように約300〜約400の波長範囲にわたる紫外線吸収特性を示す少なくとも１つの紫外線吸収剤化合物を含む透明熱可塑性樹脂物品であって；
該少なくとも１つの化合物は、2時間暴露後の加熱アルコール抽出溶液が示す吸光度レベルとして測定される該熱可塑性樹脂物品からの抽出レベルが0.1吸光度単位以下を示し；かつ
該少なくとも１つの紫外線吸収剤は、該熱可塑性樹脂物品中に混入前に、室温下、純粋、不希釈状態で液体である、
透明熱可塑性樹脂物品。
【請求項５】
前記紫外線吸収剤化合物は、2時間の加熱抽出試験に付した際の抽出レベルが0.05吸光度単位以下を示す、請求項１〜４のいずれかに記載の透明熱可塑性樹脂物品。
【請求項６】
前記紫外線吸収剤化合物は、2時間の加熱抽出試験に付した際の抽出レベルが0.025吸光度単位以下を示す、請求項５に記載の透明熱可塑性樹脂物品。
【請求項７】
前記紫外線吸収剤化合物は、2時間の加熱抽出試験に付した際の抽出レベルが0.0吸光度単位を示す、請求項６に記載の透明熱可塑性樹脂物品。
【請求項８】
黄色度レベルが2.5以下、明度レベルがL-a-bスケールで90以上を示す請求項１、２又は４に記載の透明熱可塑性樹脂物品。
【手続補正２】
【補正対象書類名】明細書
【補正対象項目名】００１４
【補正方法】変更
【補正の内容】
【００１４】
このような新規化合物は、メタノール溶液中、5%体積濃度で存在する場合に最大10のガードナー色調レベルを示すべきであり、390〜400nmの各波長で測定される紫外線透過が最大10%であって、320〜400nmの波長範囲内で最大の紫外線吸収を示すべきである。また、該新規化合物は、取り扱いを容易にし、限定されないが熱可塑性樹脂のような所望の媒体中への導入を容易にするため、室温で、純粋、不希釈状態では液状であってよい。
【手続補正３】
【補正対象書類名】明細書
【補正対象項目名】００１６
【補正方法】変更
【補正の内容】
【００１６】
上記構造式(III)に定義されたような新規化合物は、メタノール溶液中、5%体積濃度で存在する場合に最大11のガードナー色調レベルを示すべきであり、390〜400nmの各波長で測定される紫外線透過が最大10%であって、320〜400nmの波長範囲内で最大の紫外線吸収を示すべきである。また、該新規化合物は、取り扱いを容易にし、限定されないが熱可塑性樹脂のような所望の媒体中への導入を容易にするため、室温で、純粋、不希釈状態では液状であってよい。
【手続補正４】
【補正対象書類名】明細書
【補正対象項目名】００８８
【補正方法】変更
【補正の内容】
【００８８】
本発明の特定の特徴を記載したが、それらに変更を加えることができ、本発明の原理の他の実施態様を当業者は認識しうる故に、当然、本発明は、本発明のいずれの特定の形態または実施にも限定されるものではないと理解すべきである。従って、請求の範囲の真の意味、意図および範囲において本発明の特徴を取り入れるいかなる変更も、請求の範囲に含まれるものとする。
本発明の好ましい態様は、以下を包含する。
［１］  波長390nmで物品が10%以下のUV透過を示すように約300〜約400の波長範囲にわたる紫外線吸収特性を示す少なくとも１つの紫外線吸収剤化合物を含む透明熱可塑性樹脂物品であって；
該少なくとも１つの化合物は、2時間暴露後の加熱アルコール抽出溶液が示す吸光度レベルとして測定される該熱可塑性樹脂物品からの抽出レベルが0.1吸光度単位以下を示し；かつ
該紫外線吸収剤は少なくとも１つのポリ(オキシアルキレン)鎖を含む、
透明熱可塑性樹脂物品。
［２］  前記紫外線吸収剤化合物は、2時間の加熱抽出試験に付した際の抽出レベルが0.05吸光度単位以下を示す、［１］に記載の透明熱可塑性樹脂物品。
［３］  前記紫外線吸収剤化合物は、2時間の加熱抽出試験に付した際の抽出レベルが0.025吸光度単位以下を示す、［２］に記載の透明熱可塑性樹脂物品。
［４］  前記紫外線吸収剤化合物は、2時間の加熱抽出試験に付した際の抽出レベルが0.0吸光度単位を示す、［３］に記載の透明熱可塑性樹脂物品。
［５］  波長390nmで物品が10%以下のUV透過を示すように約300〜約400の波長範囲にわたる紫外線吸収特性を示す少なくとも１つの紫外線吸収剤化合物を含む透明熱可塑性樹脂物品であって；
該少なくとも１つの化合物は、2時間暴露後の加熱アルコール抽出溶液が示す吸光度レベルとして測定される該熱可塑性樹脂物品からの抽出レベルが0.1吸光度単位以下を示し；かつ
該紫外線吸収剤は該物品の製造中の任意の時点で該熱可塑性樹脂中に導入される、
透明熱可塑性樹脂物品。
［６］  前記紫外線吸収剤化合物は、2時間の加熱抽出試験に付した際の抽出レベルが0.05吸光度単位以下を示す、［５］に記載の透明熱可塑性樹脂物品。
［７］  前記紫外線吸収剤化合物は、2時間の加熱抽出試験に付した際の抽出レベルが0.025吸光度単位以下を示す、［６］に記載の透明熱可塑性樹脂物品。
［８］  前記紫外線吸収剤化合物は、2時間の加熱抽出試験に付した際の抽出レベルが0.0吸光度単位を示す、［７］に記載の透明熱可塑性樹脂物品。
［９］  少なくとも１つの紫外線吸収剤は、該物品を製造するための射出成形工程の間に前記熱可塑性樹脂物品中に導入される、［５］に記載の透明熱可塑性樹脂物品。
［１０］  前記紫外線吸収剤化合物は、2時間の加熱抽出試験に付した際の抽出レベルが0.05吸光度単位以下を示す、［９］に記載の透明熱可塑性樹脂物品。
［１１］  前記紫外線吸収剤化合物は、2時間の加熱抽出試験に付した際の抽出レベルが0.025吸光度単位以下を示す、［１０］に記載の透明熱可塑性樹脂物品。
［１２］  前記紫外線吸収剤化合物は、2時間の加熱抽出試験に付した際の抽出レベルが0.0吸光度単位を示す、［１１］に記載の透明熱可塑性樹脂物品。
［１３］  波長390nmで物品が10%以下のUV透過を示すように約300〜約400の波長範囲にわたる紫外線吸収特性を示す少なくとも１つの紫外線吸収剤化合物を含む透明熱可塑性樹脂物品であって；
該少なくとも１つの化合物は、2時間暴露後の加熱アルコール抽出溶液が示す吸光度レベルとして測定される該熱可塑性樹脂物品からの抽出レベルが0.1吸光度単位以下を示し；かつ
該少なくとも１つの紫外線吸収剤は、該熱可塑性樹脂物品中に混入前に、室温下、純粋、不希釈状態で液体である、
透明熱可塑性樹脂物品。
［１４］  前記紫外線吸収剤化合物は、2時間の加熱抽出試験に付した際の抽出レベルが0.05吸光度単位以下を示す、［１３］に記載の透明熱可塑性樹脂物品。
［１５］  前記紫外線吸収剤化合物は、2時間の加熱抽出試験に付した際の抽出レベルが0.025吸光度単位以下を示す、［１４］に記載の透明熱可塑性樹脂物品。
［１６］  前記紫外線吸収剤化合物は、2時間の加熱抽出試験に付した際の抽出レベルが0.0吸光度単位を示す、［１５］に記載の透明熱可塑性樹脂物品。
［１７］  黄色度レベルが2.5以下、明度レベルがL-a-bスケールで90以上を示す［１］に記載の透明熱可塑性樹脂物品。
［１８］  黄色度レベルが2.5以下、明度レベルがL-a-bスケールで90以上を示す［５］に記載の透明熱可塑性樹脂物品。
［１９］  黄色度レベルが2.5以下、明度レベルがL-a-bスケールで90以上を示す［１３］に記載の透明熱可塑性樹脂物品。